(57)【特許請求の範囲】
【請求項１】
フッ素系樹脂（Ａ）を主成分とし、かつ、スチレン系熱可塑性エラストマー（Ｂ）、及び、相溶化剤（Ｃ）を含有する樹脂組成物からなる多孔層を少なくとも一層有し、当該多孔層が、少なくとも一軸方向に延伸されることにより多孔化された層であって、前記フッ素系樹脂（Ａ）と前記スチレン系熱可塑性エラストマー（Ｂ）と前記相溶化剤（Ｃ）の混合組成比が（Ａ）／（Ｂ）／（Ｃ）＝４５質量％〜９８質量％／１質量％〜４５質量％／１質量％〜３０質量％（ただし（Ａ）と（Ｂ）と（Ｃ）の合計質量％を１００質量％とする。）であり、前記相溶化剤（Ｃ）が、前記フッ素系樹脂（Ａ）に親和性を有するセグメント（ｘ）と、前記スチレン系熱可塑性エラストマー（Ｂ）に親和性を有するセグメント（ｙ）を分子骨格内に有する熱可塑性樹脂であることを特徴とするフッ素系樹脂多孔体。
【請求項２】
前記セグメント（ｘ）が、ポリ酢酸ビニル系セグメント、及び／又は、ポリ（メタ）アクリル酸エステル系セグメントであることを特徴とする請求項１に記載のフッ素系樹脂多孔体。
【請求項３】
前記セグメント（ｙ）が、ポリオレフィン系セグメント、及び／又は、ポリスチレン系セグメントであることを特徴とする請求項１又は２に記載のフッ素系樹脂多孔体。
【請求項４】
前記相溶化剤（Ｃ）が、エチレン−酢酸ビニル共重合体、エチレン−（メタ）アクリル酸エステル共重合体、スチレン−（メタ）アクリル酸エステル共重合体、及びスチレン−酢酸ビニル共重合体からなる群より選ばれる少なくとも１種であることを特徴とする請求項１〜３のいずれか１項に記載のフッ素系樹脂多孔体。
【請求項５】
前記スチレン系熱可塑性エラストマー（Ｂ）の重量平均分子量（Ｍｗ）が１５０，０００以上であることを特徴とする請求項１〜４のいずれか１項に記載のフッ素系樹脂多孔体。
【請求項６】
前記スチレン系熱可塑性エラストマー（Ｂ）の、温度２３０℃、荷重２．１６ｋｇにおけるメルトフローレート（ＭＦＲ）が３０ｇ／１０分以下であることを特徴とする請求項１〜５のいずれか１項に記載のフッ素系樹脂多孔体。
【請求項７】
前記スチレン系熱可塑性エラストマー（Ｂ）の、スチレン含有量が１質量％以上、５５質量％以下であることを特徴とする請求項１〜６のいずれか１項に記載のフッ素系樹脂多孔体。
【請求項８】
前記フッ素系樹脂（Ａ）が、ポリフッ化ビニリデン系樹脂であることを特徴とする請求項１〜７のいずれか１項に記載のフッ素系樹脂多孔体。
【請求項９】
請求項１〜８のいずれか１項に記載のフッ素系樹脂多孔体を用いてなる電池用セパレータ。
【請求項１０】
請求項９に記載の電池用セパレータを用いてなる電池。
【発明の詳細な説明】
【技術分野】
【０００１】
本発明は、フッ素系樹脂多孔体に関する。より詳細には、包装用、衛生用、畜産用、農業用、建築用、医療用、分離膜、水処理膜、光拡散板、電池用セパレータ、キャパシタ用セパレータ等として利用でき、特に、電池用セパレータ、及び、該電池用セパレータを用いてなる電池に好適に利用できるフッ素系樹脂多孔体に関する。
本発明はまた、このフッ素系樹脂多孔体を用いた電池用セパレータ及び電池に関する。
【背景技術】
【０００２】
多数の微細連通孔を有する高分子多孔体は、超純水の製造、薬液の精製、水処理などに使用する分離膜、衣類・衛生材料などに使用する防水透湿性フィルム、あるいは電池や、キャパシタ等の電子部品に使用するセパレータといった、各種の分野で利用されている。
【０００３】
中でも二次電池はＯＡ、ＦＡ、家庭用電器または通信機器等のポータブル機器用電源として幅広く使用されている。特に機器に装備した場合に容積効率がよく機器の小型化および軽量化につながることから、非水電解液二次電池の一種であるリチウムイオン二次電池やポリマーリチウム二次電池を使用したポータブル機器が増加している。
一方、大型の二次電池はロードレベリング、ＵＰＳ、電気自動車をはじめ、エネルギー／環境問題に関連する多くの分野において研究開発が進められ、大容量、高出力、高電圧および長期保存性に優れている点より、リチウムイオン二次電池の用途が広がっている。
また、自動車における電子制御ブレーキ用バックアップ電源やアイドリングストップバックアップ用途等において、電池と併用する態様などでリチウムイオンキャパシタや電気二重層キャパシタ等も普及してきている。
【０００４】
リチウムイオン二次電池の使用電圧は通常４．１Ｖから４．２Ｖを上限として設計されている。このような高電圧では水溶液は電気分解を起こすので電解液として使うことができない。そのため、高電圧でも耐えられる電解液として有機溶媒を使用したいわゆる非水電解液が用いられている。非水電解液用溶媒としては、より多くのリチウムイオンを存在させることができる高誘電率有機溶媒が用いられ、該高誘電率有機溶媒としてプロピレンカーボネートやエチレンカーボネート等の有機炭酸エステル化合物が主に使用されている。溶媒中でリチウムイオン源となる支持電解質として、６フッ化リン酸リチウム等の反応性の高い電解質を溶媒中に溶解させて使用している。
【０００５】
リチウムイオン二次電池には内部短絡の防止の点から、セパレータが正極と負極の間に介在されている。該セパレータにはその役割から当然絶縁性が要求される。また、リチウムイオンの通路となる透気性と電解液の拡散・保持機能を付与するために微細孔構造である必要がある。これらの要求を満たすため、セパレータとしては多孔性フィルムが使用されている。
【０００６】
一方、６フッ化リン酸リチウム等の電解質は、電池内の微量な水分と反応し、フッ化水素を発生しやすい。そのため、充放電のサイクルを繰り返す際に、正極と負極の間に介在するセパレータがフッ化水素により酸化劣化を起こし、電池のサイクル特性を低下させる場合がある。特に、セパレータの表面は、電極と接触する為、フッ化水素による劣化の影響を受けやすい。また、電池内で発生したフッ化水素が起因となり、電解質やセパレータとの連鎖的な反応により、更なるガスを発生し、電池の膨れを生じさせる可能性があり、電池の安全性が危惧される。
【０００７】
リチウムイオン二次電池用のセパレータとしては、ポリエチレンやポリプロピレンの多孔質膜、ポリエチレンとポリプロピレンを積層した二層膜、ポリプロピレンの間にポリエチレンを挟んだ三層膜などが代表的なものとして挙げられるが、これらのセパレータでは、上述のようにフッ化水素等による劣化の影響を受けやすく、電池のサイクル特性の低下や、電池の膨れといった安全性への懸念が残る。また、アルミ電解キャパシタや電気二重層キャパシタ用のセパレータとしては、セルロースパルプからなる紙や不織布が使用されており、これらのセパレータには電解液に対する濡れ性が求められる。
【０００８】
このような課題に対し、電解液に対して良好な親和性を有するフッ素系樹脂を多孔化し、セパレータとして使用することが検討されている。
【０００９】
フッ素系樹脂を多孔化する手法としては、例えばポリフッ化ビニリデンを溶剤に溶かして湿式製膜した後、溶剤を除去して多孔体とする方法（特許文献１）、フッ素系樹脂に無機粒子を混合して製膜した後無機粒子を除去する方法（特許文献２〜４）、フッ素系樹脂に抽出可能な樹脂を配合して製膜後該樹脂を抽出する方法（特許文献５）、ポリフッ化ビニリデンに溶出可能な充填剤を混合して焼結成形した後、充填剤を溶出する方法（特許文献６）など、多数の方法及びそれからの多孔体が提案されている。
【００１０】
また、これらのフッ素系樹脂を多孔化する手法を用い、ポリフッ化ビニリデン系樹脂からなる多孔膜（特許文献７）や、フッ化ビニリデンとヘキサフロロプロピレンとクロロトリフロロエチレンの三元共重合体に電解液が担持されてなるポリマー膜（特許文献８）、などが提案されている。また、エラストマーポリマーに、場合によりポリフッ化ビニリデンなどの有機電解質中に膨潤するポリマーを添加したセパレータ（特許文献９）も提案されている。
【００１１】
さらに、フッ化ビニリデン構成単位を少なくとも９０重量％含有する熱可塑性フッ素系樹脂からなる多孔体を、溶融押出と冷延伸によって製造する方法（特許文献１０）や、ポリフッ化ビニリデンに難相溶性樹脂を配合して製膜後、延伸して該難相溶性樹脂とマトリックス樹脂の界面に亀裂を生じさせて多孔化する方法（特許文献１１）も提案されている。
【先行技術文献】
【特許文献】
【００１２】
【特許文献１】特公昭５９−１２６９１号公報
【特許文献２】特公昭６２−１７６１４号公報
【特許文献３】特開昭６１−２４２６０２号公報
【特許文献４】特開平３−２１５５３５号公報
【特許文献５】特公昭５７−１０８８８号公報
【特許文献６】特開昭５１−１３４７６１号公報
【特許文献７】特開２０００−３０９６７２号公報
【特許文献８】特開２００１−３３２３０７号公報
【特許文献９】特開平１１−１０２６８６号公報
【特許文献１０】特開平９−３２８５６６号公報
【特許文献１１】特公昭５２−２６７８８号公報
【発明の概要】
【発明が解決しようとする課題】
【００１３】
しかしながら、特許文献１〜６のような湿式多孔化方法では、多量の溶剤を使用し、その他の成分を除去する工程を含むため、溶剤や添加剤の回収のための設備が必要となり、生産性を著しく低下させる。
【００１４】
また、特許文献７、８において用いられるようなポリフッ化ビニリデン系樹脂は、ポリオレフィン等の結晶性樹脂と比較し、分子の側鎖にフッ素のような嵩高い分子が結合している為、結晶密度が低い。従って、ポリオレフィン等の多孔化方法としてみられるような、結晶ラメラ間を開裂して多孔化するという、いわゆる乾式多孔化方法を採用することは容易ではない。
【００１５】
また、特許文献９のようなセパレータでは、エラストマーポリマーがベースとなる為、耐熱性が著しく低下する恐れがある上、上記同様、湿式多孔化方法を採用しており生産性の観点からも問題がある。
【００１６】
また、特許文献１０のような多孔体の製造においては、当該特許文献内に記載されているように溶融物を熱処理した後で延伸を行うと、部分的には均一な多孔化が実現されるが、上記同様、ポリフッ化ビニリデン系樹脂の結晶密度が低く、乾式多孔化方法によりフィルム全体を均一に多孔化することはなお困難である。
【００１７】
さらに、特許文献１１の多孔化方法においては、適切な難相溶性樹脂を選択しない限り、多孔質フィルムに外観不良が生じるのみならず、延伸変形に伴う応力が難相溶性樹脂とポリフッ化ビニリデン系樹脂の界面に伝わりにくかったり、そもそも樹脂によっては当該界面で亀裂を生じなかったりするなど、フィルム全体を均一に多孔化することは困難となる。
【００１８】
本発明は上記の課題に鑑みてなされたもので、均一な多孔構造と高い透気特性、耐熱性を有し、また、電池用セパレータとして利用する際に、電解液に対する親和性とフッ化水素ガスに対する耐劣化性に優れるフッ素系樹脂多孔体であって、高い生産性の下に製造することができるフッ素系樹脂多孔体、及びそれを用いた電池用セパレータと電池を提供することを目的とする。
【課題を解決するための手段】
【００１９】
本発明者は上記の課題を鑑みて鋭意検討を進めた結果、フッ素系樹脂を主成分とし、スチレン系熱可塑性エラストマー、及び、相溶化剤を含有する樹脂組成物からなる多孔層を少なくとも一層有し、前記フッ素系樹脂、前記スチレン系熱可塑性エラストマー、前記相溶化剤が、特定の混合樹脂組成比を有し、かつ、前記相溶化剤が、特定のセグメントを有し、かつ、当該多孔層は少なくとも一軸方向に延伸されることにより多孔化された層であるフッ素系樹脂多孔体が、上記の課題を解決し得ることを見出し、本発明を完成するに至った。
【００２０】
すなわち本発明の要旨は以下の通りである。
［１］  フッ素系樹脂（Ａ）を主成分とし、かつ、スチレン系熱可塑性エラストマー（Ｂ）、及び、相溶化剤（Ｃ）を含有する樹脂組成物からなる多孔層を少なくとも一層有し、当該多孔層が、少なくとも一軸方向に延伸されることにより多孔化された層であって、前記フッ素系樹脂（Ａ）と前記スチレン系熱可塑性エラストマー（Ｂ）と前記相溶化剤（Ｃ）の混合組成比が（Ａ）／（Ｂ）／（Ｃ）＝４５質量％〜９８質量％／１質量％〜４５質量％／１質量％〜３０質量％（ただし（Ａ）と（Ｂ）と（Ｃ）の合計質量％を１００質量％とする。）であり、前記相溶化剤（Ｃ）が、前記フッ素系樹脂（Ａ）に親和性を有するセグメント（ｘ）と、前記スチレン系熱可塑性エラストマー（Ｂ）に親和性を有するセグメント（ｙ）を分子骨格内に有する熱可塑性樹脂であることを特徴とするフッ素系樹脂多孔体。
［２］前記セグメント（ｘ）が、ポリ酢酸ビニル系セグメント、及び／又は、ポリ（メタ）アクリル酸エステル系セグメントであることを特徴とする［１］に記載のフッ素系樹脂多孔体。
［３］前記セグメント（ｙ）が、ポリオレフィン系セグメント、及び／又は、ポリスチレン系セグメントであることを特徴とする［１］又は［２］に記載のフッ素系樹脂多孔体。
［４］  前記相溶化剤（Ｃ）が、エチレン−酢酸ビニル共重合体、エチレン−（メタ）アクリル酸エステル共重合体、スチレン−（メタ）アクリル酸エステル共重合体、及びスチレン−酢酸ビニル共重合体からなる群より選ばれる少なくとも１種であることを特徴とする［１］〜［３］のいずれかに記載のフッ素系樹脂多孔体。
［５］  前記スチレン系熱可塑性エラストマー（Ｂ）の重量平均分子量（Ｍｗ）が１５０，０００以上であることを特徴とする［１］〜［４］のいずれかに記載のフッ素系樹脂多孔体。
［６］  前記スチレン系熱可塑性エラストマー（Ｂ）の、温度２３０℃、荷重２．１６ｋｇにおけるメルトフローレート（ＭＦＲ）が３０ｇ／１０分以下であることを特徴とする［１］〜［５］のいずれかに記載のフッ素系樹脂多孔体。
［７］  前記スチレン系熱可塑性エラストマー（Ｂ）の、スチレン含有量が１質量％以上、５５質量％以下であることを特徴とする［１］〜［６］のいずれかに記載のフッ素系樹脂多孔体。
［８］  前記フッ素系樹脂（Ａ）が、ポリフッ化ビニリデン系樹脂であることを特徴とする［１］〜［７］のいずれかに記載のフッ素系樹脂多孔体。
［９］  ［１］〜［８］のいずれかに記載のフッ素系樹脂多孔体を用いてなる電池用セパレータ。
［１０］  ［９］に記載の電池用セパレータを用いてなる電池。
【発明の効果】
【００２１】
本発明によれば、均一な多孔構造と高い透気特性、耐熱性を有し、特に、電池用セパレータとして利用する際に、電解液に対する親和性とフッ化水素ガスに対する耐劣化性に優れたフッ素系樹脂多孔体を、高い生産性を持って提供することができる。
【図面の簡単な説明】
【００２２】
【図１】本発明のフッ素系樹脂多孔体を用いた電池用セパレータを収容している電池の概略断面図である。
【図２】走査型電子顕微鏡による、実施例５で作製した多孔フィルムをＴＤ方向に切った断面の観察写真である。
【図３】走査型電子顕微鏡による、実施例１３で作製した多孔フィルムをＴＤ方向に切った断面の観察写真である。
【図４】走査型電子顕微鏡による、参考例で作製した多孔フィルムをＴＤ方向に切った断面の観察写真である。
【発明を実施するための形態】
【００２３】
以下、本発明の実施形態の一例としてのフッ素系樹脂多孔体（以下、「本多孔体」ともいう）、及び、その製造方法、並びに電池用セパレータとしての電池への適応形態について詳細に説明する。但し、本発明の範囲は以下に説明する実施形態に限定されるものではない。
【００２４】
以下に、本多孔体を構成する各成分について説明する。
【００２５】
＜フッ素系樹脂（Ａ）＞
本多孔体を構成する樹脂組成物は、フッ素系樹脂（Ａ）を主成分とすることが重要である。ここで主成分とは、本多孔体を構成する樹脂組成物において最も多い質量比率を占める成分であることをいい、４５質量％以上が好ましく、５０質量％以上がより好ましく、５５質量％以上がさらに好ましい。
また、前記フッ素系樹脂（Ａ）と後述するスチレン系熱可塑性エラストマー（Ｂ）、及び、後述する相溶化剤（Ｃ）との混合樹脂において、前記（Ａ）と前記（Ｂ）と前記（Ｃ）との合計質量％を１００質量％としたとき、前記混合樹脂における前記フッ素系樹脂（Ａ）の組成比は、４５質量％〜９８質量％であることが重要である。
【００２６】
本発明に用いるフッ素系樹脂（Ａ）としては、分子中にフッ素原子を含む合成高分子のことで、例えば、テトラフルオロエチレン、トリフルオロエチレン、ヘキサフルオロプロピレン、クロロトリフルオロエチレン、フッ化ビニリデン、フッ化ビニル等のフッ素原子含有ビニルモノマーの１種からなる重合体、又は、これらのフッ素原子含有ビニルモノマーの２種以上からなる共重合体、が用いられる。これらのフッ素原子含有ビニルモノマーは、エチレンや、プロピレン、ブテン等のαオレフィン、パーフルオロブチルエチレン等のフルオロアルキル基を有するフルオロオレフィン（ここで、フルオロアルキル基のアルキル基の炭素数は１〜２１程度が好ましい。）、アルキルビニルエーテルやフルオロアルキルビニルエーテル、パーフルオロアルキルビニルエーテル等のビニルエーテル類（ここで、アルキルビニルエーテルのアルキル基の炭素数は１〜２１程度が好ましい。）、フルオロアルキルメタクリレートやフルオロアルキルアクリレート等の（メタ）アクリレート類、塩化ビニル、塩化ビニリデン、ヘキサフルオロイソブチレン、ペンタフルオロプロピレン等のビニルモノマーとの共重合体として用いることもできる。また、２種以上のフッ素系樹脂をブレンドしてもよい。また、酸無水物等の官能基を修飾したフッ素系樹脂の変性物も用いることができる。
【００２７】
中でも、加工性や耐熱性の観点から、ポリテトラフルオロエチレン、ポリヘキサフルオロプロピレン、テトラフルオロエチレン・ヘキサフルオロプロピレン共重合体、テトラフルオロエチレン・ヘキサフルオロプロピレン・パーフルオロアルキルビニルエーテル共重合体、テトラフルオロエチレン・エチレン共重合体、テトラフルオロエチレン・エチレン・パーフロオロアルキルエチレン共重合体、テトラフルオロエチレン・ヘキサフルオロプロピレン・フッ化ビニリデン共重合体、ポリクロロトリフルオロエチレン、クロロトリフルオロエチレン・エチレン共重合体、テトラフルオロエチレン・パーフルオロアルキルビニルエーテル共重合体、ポリフッ化ビニリデン、フッ化ビニリデン・ヘキサフルオロプロピレン共重合体、フッ化ビニリデン・ヘキサフルオロプロピレン・クロロトリフルオロエチレン共重合体、ポリフッ化ビニルなどが好ましく、特に、ポリフッ化ビニリデン、フッ化ビニリデン・ヘキサフルオロプロピレン共重合体、フッ化ビニリデン・ヘキサフルオロプロピレン・クロロトリフルオロエチレン共重合体等のポリフッ化ビニリデン系樹脂や、ポリテトラフルオロエチレン、テトラフルオロエチレン・ヘキサフルオロプロピレン共重合体、テトラフルオロエチレン・ヘキサフルオロプロピレン・パーフルオロアルキルビニルエーテル共重合体、テトラフルオロエチレン・エチレン共重合体、テトラフルオロエチレン・エチレン・パーフロオロアルキルエチレン共重合体、テトラフルオロエチレン・パーフルオロアルキルビニルエーテル共重合体等のポリテトラフルオロエチレン系樹脂が好ましく、後述するスチレン系熱可塑性エラストマーの微分散化や、後述する相溶化剤の効果向上の観点から、ポリフッ化ビニリデン系樹脂が最も好ましい。
【００２８】
前記フッ素系樹脂（Ａ）が、ポリフッ化ビニリデン系樹脂、即ち、フッ化ビニリデンの単独重合体又はフッ化ビニリデンと他のモノマーとの共重合体である場合、フッ化ビニリデンに由来する構成単位を、全構成単位中に７０モル％以上含有すること（１００モル％を含む）が好ましい。
また、前記フッ素系樹脂（Ａ）が、ポリテトラフルオロエチレン系樹脂、即ち、テトラフルオロエチレンの単独重合体又はテトラフルオロエチレンと他のモノマーとの共重合体である場合、テトラフルオロエチレンに由来する構成単位を、全構成単位中に２０モル％以上含有すること（１００モル％を含む）が好ましい。
【００２９】
前記フッ素系樹脂（Ａ）がポリフッ化ビニリデン系樹脂である場合、ポリフッ化ビニリデン系樹脂のメルトフローレート（ＭＦＲ）は特に制限されるものではないが、通常、温度２３０℃、荷重２．１６ｋｇにおけるＭＦＲは０．０３〜６０ｇ／１０分であることが好ましく、０．３〜３０ｇ／１０分であることがより好ましい。ＭＦＲが上記範囲であれば成形加工時に押出機の背圧が高くなりすぎることが無く生産性に優れる。
【００３０】
前記フッ素系樹脂（Ａ）がポリテトラフルオロエチレン系樹脂である場合、ポリテトラフルオロエチレン系樹脂のメルトフローレート（ＭＦＲ）は特に制限されるものではないが、例えば、テトラフルオロエチレン・エチレン共重合体、テトラフルオロエチレン・エチレン・パーフルオロアルキルエチレン共重合体等であれば温度２９７℃、ポリテトラフルオロエチレンやテトラフルオロエチレン・ヘキサフルオロプロピレン共重合体、テトラフルオロエチレン・パーフルオロアルキルビニルエーテル共重合体等であれば温度３７２℃で、荷重４９ＮにおけるＭＦＲはいずれも０．０３〜６０ｇ／１０分であることが好ましく、０．３〜３０ｇ／１０分であることがより好ましい。ＭＦＲが上記範囲であれば成形加工時に押出機の背圧が高くなりすぎることが無く生産性に優れる。
【００３１】
前記フッ素系樹脂（Ａ）の融点は、耐熱性の観点から１３０℃以上が好ましく、１４０℃以上がより好ましく、１５０℃以上がさらに好ましい。一方、成形加工性の観点から、３５０℃以下が好ましく、３２０℃以下がより好ましく、３００℃以下がさらに好ましい。
【００３２】
＜スチレン系熱可塑性エラストマー（Ｂ）＞
本多孔体は、フッ素系樹脂（Ａ）を主成分とし、かつ、スチレン系熱可塑性エラストマー（Ｂ）、及び、相溶化剤（Ｃ）を含有する樹脂組成物からなり、前記フッ素系樹脂（Ａ）と前記スチレン系熱可塑性エラストマー（Ｂ）、及び、後述する相溶化剤（Ｃ）との混合樹脂において、前記（Ａ）と前記（Ｂ）と前記（Ｃ）との合計質量％を１００質量％としたとき、前記混合樹脂における前記スチレン系熱可塑性エラストマー（Ｂ）の組成比は、１質量％〜４５質量％であることが重要である。
【００３３】
また、前記スチレン系熱可塑性エラストマー（Ｂ）の重量平均分子量（Ｍｗ）が１５０，０００以上であることが好ましい。前記スチレン系熱可塑性エラストマー（Ｂ）の重量平均分子量（Ｍｗ）は、１６０，０００以上、１，０００，０００以下がより好ましく、１７０，０００以上、８００，０００以下がさらに好ましく、１８０，０００以上、６００，０００以下がとくに好ましい。
また、前記スチレン系熱可塑性エラストマー（Ｂ）の数平均分子量（Ｍｎ）と重量平均分子量（Ｍｗ）の比（分子量分布）Ｍｗ／Ｍｎは、１．００以上、１．５０以下が好ましく、１．００以上、１．３０以下がより好ましく、１．００以上、１．１０以下がさらに好ましい。
【００３４】
前記スチレン系熱可塑性エラストマー（Ｂ）の重量平均分子量（Ｍｗ）が１５０，０００以上であることが好ましい理由としては、前記フッ素系樹脂（Ａ）を主成分とし、かつ、前記スチレン系熱可塑性エラストマー（Ｂ）、及び、後述する相溶化剤（Ｃ）を含有する樹脂組成物からなる層を少なくとも一軸方向に延伸して多孔化する際、延伸前の樹脂組成物における前記フッ素系樹脂（Ａ）を主成分としてなるマトリックスに対し、前記スチレン系熱可塑性エラストマー（Ｂ）が、粒子状に存在しやすくなり、良好な多孔体を得られるという点が挙げられる。
【００３５】
一般に、マトリックス／ドメインの海島構造を有する樹脂組成物を溶融押出し、冷却固化させる場合、口金、もしくはノズル等の賦形設備より押し出されて流れる樹脂組成物を、キャストロール（冷却ロール）や空冷、水冷等の冷却固化設備により冷却固化する。その際、賦形設備と冷却固化設備の間のギャップ（間隙）において樹脂組成物が溶融伸長するため、ドメインであるスチレン系熱可塑性エラストマー（Ｂ）の重量平均分子量が小さい場合、ドメインが流れ方向（押出方向）に伸長した樹脂組成物が得られやすい。
このドメインが流れ方向（押出方向）に伸長した樹脂組成物を延伸する際に、変形により付与される応力が樹脂組成物全体に均一に加わりやすくなり、マトリックス／ドメインの界面への応力集中を妨げやすくなる。これは、ドメインが予め伸長していることにより、応力を受ける界面の断面積が小さい為である。
【００３６】
一方、ドメインの重量平均分子量が大きい場合、ドメインが溶融伸長の影響を受け難く、得られる延伸前の樹脂組成物内のドメインは粒子状を保ちやすい。そのため、得られた樹脂組成物を延伸する際に、変形により付与される応力がマトリックス／ドメインの界面に集中しやすく、また、応力を受ける界面の断面積も大きくなるため、界面剥離が生じやすく、その結果として均一な多孔構造を形成することが出来やすい。
【００３７】
また、スチレン系熱可塑性エラストマー（Ｂ）の重量平均分子量が１５０，０００よりも小さい場合、得られるフッ素系樹脂多孔体から、スチレン系熱可塑性エラストマー（Ｂ）がブリードアウトしやすいといった問題があるが、スチレン系熱可塑性エラストマー（Ｂ）の重量平均分子量が１５０，０００以上の場合、得られるフッ素系樹脂多孔体より、スチレン系熱可塑性エラストマー（Ｂ）がブリードアウトしにくいため、経時劣化しにくいフッ素系樹脂多孔体が得られやすい。
【００３８】
また、スチレン系熱可塑性エラストマー（Ｂ）の数平均分子量（Ｍｎ）と重量平均分子量（Ｍｗ）の比（分子量分布）Ｍｗ／Ｍｎが、前記好適範囲の場合、形成されるドメインの分散径が均一になりやすいため好ましい。
【００３９】
なお、本発明において、前記スチレン系熱可塑性エラストマー（Ｂ）の重量平均分子量（Ｍｗ）、数平均分子量（Ｍｎ）は、ゲルパーミエーションクロマトグラフィー（ＧＰＣ）を用いて測定されたポリスチレン換算の値を指し、具体的には後述の実施例の項に記載される方法で測定、算出される。
【００４０】
また、前記スチレン系熱可塑性エラストマー（Ｂ）の温度２３０℃、荷重２．１６ｋｇにおけるメルトフローレート（ＭＦＲ）は、３０ｇ／１０分以下が好ましく、１０ｇ／１０分以下がより好ましく、５ｇ／１０分以下がさらに好ましく、１ｇ／１０分以下がさらに好ましく、流動しないことが最も好ましい。
【００４１】
前述の通り、前記フッ素系樹脂（Ａ）を主成分とし、かつ、前記スチレン系熱可塑性エラストマー（Ｂ）、及び、後述する相溶化剤（Ｃ）を含有する樹脂組成物からなる層を少なくとも一軸方向に延伸して多孔化する際、前記フッ素系樹脂（Ａ）を主成分としてなるマトリックスに対し、ドメインとして存在する前記スチレン系熱可塑性エラストマー（Ｂ）が粒子状に存在することが、良好な多孔体を得るに当たり好ましい。
そのため、前記スチレン系熱可塑性エラストマー（Ｂ）の温度２３０℃、荷重２．１６ｋｇにおけるＭＦＲが、３０ｇ／１０分以下の場合、ドメインであるスチレン系熱可塑性エラストマー（Ｂ）が流れ方向（押出方向）に伸張し難く、得られる延伸前の樹脂組成物内のドメインは粒子状を保ちやすいため、好ましい。
【００４２】
前記スチレン系熱可塑性エラストマー（Ｂ）のスチレン含有量は、１質量％以上５５質量％以下であることが好ましい。前記スチレン系熱可塑性エラストマー（Ｂ）のスチレン含有量は、２質量％以上、５０質量％以下がより好ましく、３質量％以上、４５質量％以下がさらに好ましく、５質量％以上、４０質量％以下が最も好ましい。
なお、スチレン系熱可塑性エラストマー（Ｂ）のスチレン含有量とは、スチレン系熱可塑性エラストマー（Ｂ）を構成する全構成単位（全原料モノマーに由来する構成単位）に占めるスチレンに由来する構成単位の割合であり、核磁気共鳴装置（ＮＭＲ）による組成分析により求められる。
【００４３】
前記スチレン系熱可塑性エラストマー（Ｂ）のスチレン含有量が、１質量％以上５５質量％以下であることが好ましい理由としては、前記フッ素系樹脂（Ａ）を主成分とし、かつ、前記スチレン系熱可塑性エラストマー（Ｂ）、及び、後述する相溶化剤（Ｃ）を含有する樹脂組成物からなる層を少なくとも一軸方向に延伸して多孔化する際、延伸前の樹脂組成物における前記フッ素系樹脂（Ａ）と前記スチレン系熱可塑性エラストマー（Ｂ）との弾性率差が大きくなることにより、良好な多孔体を得られるためである。
具体的には、前記フッ素系樹脂（Ａ）を主成分としてなるマトリックスに対し、前記スチレン系熱可塑性エラストマー（Ｂ）がドメインとしてなる海島構造を有する樹脂組成物を溶融押出し、冷却固化した後、少なくとも一方向に延伸して、多孔構造を形成する際、マトリックス／ドメインの界面に応力集中させることにより、マトリックス／ドメインの界面にて解離が生じ、多孔の起点となる。しかしながら、ドメインの弾性率が高い場合、マトリックス／ドメイン間の弾性率差が小さくなるため、変形により付与される応力が組成物全体に均一に加わりやすくなり、マトリックス／ドメインの界面への応力集中を妨げる。ドメインであるスチレン系熱可塑性エラストマー（Ｂ）に含まれるスチレン含有量は、スチレン系熱可塑性エラストマー（Ｂ）の弾性率に大きく寄与するため、スチレン系熱可塑性エラストマー（Ｂ）のスチレン含有量が１質量％以上、５５質量％以下の場合、得られた樹脂組成物を延伸する際において、変形により付与される応力が、マトリックス／ドメインの界面に応力集中させやすく、界面剥離が生じやすくなり、均一な多孔構造を形成することが出来るため、好ましい。
【００４４】
前記スチレン系熱可塑性エラストマー（Ｂ）としては、スチレン−ブタジエン−スチレン共重合体、スチレン−エチレン−ブチレン−スチレン共重合体、スチレン−エチレン−プロピレン−スチレン共重合体、スチレン−エチレン−プロピレン共重合体、スチレン−イソプレン−スチレン共重合体、スチレン−エチレン−（エチレン−プロピレン）−スチレン共重合体、スチレン−イソブチレン−スチレン共重合体、及び、これらの変性体や、水添体、側鎖にスチレン構造を有するグラフト共重合体、シェルにスチレン構造を有するコアシェル型多層構造ゴム等が好適に用いることができ、２種以上のブレンド物でもよい。中でも、スチレン−エチレン−ブチレン−スチレン共重合体、スチレン−エチレン−プロピレン−スチレン共重合体、スチレン−エチレン−（エチレン−プロピレン）−スチレン共重合体などが好ましい。
【００４５】
本多孔体を構成する樹脂組成物中には、上記のスチレン系熱可塑性エラストマー（Ｂ）の１種のみが含まれていてもよく、２種以上が含まれていてもよい。
【００４６】
＜相溶化剤（Ｃ）＞
本多孔体は、フッ素系樹脂（Ａ）を主成分とし、かつ、スチレン系熱可塑性エラストマー（Ｂ）、及び、相溶化剤（Ｃ）を含有する樹脂組成物からなり、前記相溶化剤（Ｃ）が、前記フッ素系樹脂（Ａ）に親和性を有するセグメント（ｘ）と、前記スチレン系熱可塑性エラストマー（Ｂ）に親和性を有するセグメント（ｙ）を分子骨格内に有する熱可塑性樹脂であることが重要である。
また、前記フッ素系樹脂（Ａ）と前記スチレン系熱可塑性エラストマー（Ｂ）、及び、前記相溶化剤（Ｃ）との混合樹脂において、前記（Ａ）と前記（Ｂ）と前記（Ｃ）との合計質量％を１００質量％としたとき、前記混合樹脂における前記相溶化剤（Ｃ）の組成比は、１質量％〜３０質量％であることが重要である。
【００４７】
前記相溶化剤（Ｃ）の組成、含有量を、本発明の規定する範囲に選択することが、本発明における最も重要な点である。なぜならば、前記相溶化剤（Ｃ）は、前記フッ素系樹脂（Ａ）と前記スチレン系熱可塑性エラストマー（Ｂ）との相溶性を向上する役割を有するからである。
【００４８】
前述したように、前記フッ素系樹脂（Ａ）を主成分としてなるマトリックスに対し、前記スチレン系熱可塑性エラストマー（Ｂ）からなるドメインから形成される海島構造を有する樹脂組成物を溶融押出し、冷却固化した後、少なくとも一方向に延伸して、多孔構造を形成する際、マトリックス／ドメインの界面に応力集中させることにより、マトリックス／ドメインの界面にて解離が生じ、多孔の起点となる。
この時、前記相溶化剤（Ｃ）の組成、含有量を、本発明の規定する範囲内において適用することにより、ドメインであるスチレン系熱可塑性エラストマー（Ｂ）の均一な分散や微細化が可能となる。これは、前記相溶化剤（Ｃ）が、前記フッ素系樹脂（Ａ）と高い親和性を示すセグメント、例えばポリ（メタ）アクリル酸エステル系セグメントやポリ酢酸ビニル系セグメントを有する熱可塑性樹脂や、前記スチレン系熱可塑性エラストマー（Ｂ）と高い親和性を示すセグメント、例えばポリオレフィン系セグメントやポリスチレン系セグメントを有するためである。すなわち、マトリックス／ドメインの界面に応力集中させることにより、多孔化する際、孔径の均一化や、微多孔化が可能となるため、前記相溶化剤（Ｃ）の組成、含有量を、本発明の規定する範囲内において適用することが重要となる。
【００４９】
また、前記相溶化剤（Ｃ）は、前記フッ素系樹脂（Ａ）に親和性を有するセグメント（ｘ）と、前記スチレン系熱可塑性エラストマー（Ｂ）に親和性を有するセグメント（ｙ）を分子骨格内に有するランダム共重合体、又は／及び、ブロック共重合体、又は／及び、グラフト共重合体であることが、前記フッ素系樹脂（Ａ）と前記スチレン系熱可塑性エラストマー（Ｂ）との相溶性を向上する観点から好ましい。
【００５０】
前記相溶化剤（Ｃ）における、前記フッ素系樹脂（Ａ）に親和性を有するセグメント（ｘ）と、前記スチレン系熱可塑性エラストマー（Ｂ）に親和性を有するセグメント（ｙ）の質量比率は、（ｘ）：（ｙ）＝３：９７〜９７：３の範囲であることが好ましく、（ｘ）：（ｙ）＝５：９５〜９５：５の範囲であることがさらに好ましく、（ｘ）：（ｙ）＝１０：９０〜９０：１０の範囲であることが特に好ましい。
（ｘ）：（ｙ）＝３：９７〜９７：３の範囲であることにより、前記相溶化剤（Ｃ）が前記フッ素系樹脂（Ａ）と前記スチレン系熱可塑性エラストマー（Ｂ）の相溶性を向上させる。
【００５１】
前記相溶化剤（Ｃ）における、前記フッ素系樹脂（Ａ）に親和性を有するセグメント（ｘ）の例としては、ポリ酢酸ビニル系セグメント、ポリ（メタ）アクリル酸エステル系セグメント、ポリアクリル酸エステル系セグメント、ポリフッ化ビニリデン系セグメント、ポリウレタン系セグメント、ポリブチレンサクシネート系セグメントなどを好ましく挙げることができる。中でも、特に前記フッ素系樹脂（Ａ）に対して高い親和性を有し、入手や取扱いが容易であることから、ポリ酢酸ビニル系セグメント、及び／又は、ポリ（メタ）アクリル酸エステル系セグメントが好ましい。
【００５２】
前記ポリ酢酸ビニル系セグメントとしては、酢酸ビニルや、その鹸化物の重合体セグメントが挙げられる。中でも、前記フッ素系樹脂（Ａ）との相溶性の観点から、酢酸ビニルの重合体セグメントが好ましい。これらの重合体セグメントは単独ないし２種以上を用いることができる。
【００５３】
前記ポリ（メタ）アクリル酸エステル系セグメントとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸イソブチル、（メタ）アクリル酸ｎ−ヘキシル、（メタ）アクリル酸２−エチルヘキシル、（メタ）アクリル酸シクロヘキシル、（メタ）アクリル酸ステアリル、（メタ）アクリル酸オクタデシル、（メタ）アクリル酸フェニル、（メタ）アクリル酸ベンジル、（メタ）アクリル酸クロロメチル、（メタ）アクリル酸２−クロロエチル、（メタ）アクリル酸２−ヒドロキシエチル、（メタ）アクリル酸３−ヒドロキシプロピル、（メタ）アクリル酸２，３，４，５−テトラヒドロキシペンチル、（メタ）アクリル酸アミノエチル、（メタ）アクリル酸プロピルアミノエチル、（メタ）アクリル酸ジメチルアミノエチル、（メタ）アクリル酸エチルアミノプロピル、（メタ）アクリル酸フェニルアミノエチル、（メタ）アクリル酸シクロヘキシルアミノエチル、（メタ）アクリル酸グリシジルなどの重合体セグメントが挙げられ、中でも、前記フッ素系樹脂（Ａ）との相溶性の観点から、（メタ）アクリル酸メチルや、（メタ）アクリル酸エチル、（メタ）アクリル酸イソブチルの重合体セグメントが好ましい。これらの重合体セグメントは単独ないし２種以上を用いることができる。
【００５４】
前記相溶化剤（Ｃ）における、前記スチレン系熱可塑性エラストマー（Ｂ）に親和性を有するセグメント（ｙ）の例としては、ポリオレフィン系セグメント、ポリスチレン系セグメント、ポリフェニレンエーテル系セグメントなどを好ましく挙げることができる。中でも、特に前記スチレン系熱可塑性エラストマー（Ｂ）に対して高い親和性を有し、入手や取扱いが容易であることから、ポリオレフィン系セグメント、及び／又は、ポリスチレン系セグメントが好ましい。
【００５５】
前記ポリオレフィン系セグメントとしては、エチレン、プロピレン、１−ブテン、１−ペンテン、１−ヘキセン、１−ヘプテン、１−オクテン、１−ノネン、１−デセン、４−メチル−１−ペンテンなどのα−オレフィンの重合体セグメントが挙げられる。中でも、前記スチレン系熱可塑性エラストマー（Ｂ）との相溶性の観点から、エチレン、プロピレンの重合体セグメントが好ましい。これらの重合体セグメントは単独ないし２種以上を用いることができる。
【００５６】
前記ポリスチレン系セグメントとしては、スチレン、α−メチルスチレン、１−ビニルナフタレン、４−メチルスチレン、４−プロピルスチレン、４−シクロヘキシルスチレン、４−ドデシルスチレン、２−エチル−４−ベンジルスチレン、４−（フェニルブチル）スチレン、ハロゲン化スチレンなどの重合体セグメントが挙げられる。中でも、前記スチレン系熱可塑性エラストマー（Ｂ）との相溶性の観点から、スチレン、α−メチルスチレンの重合体セグメントが好ましい。これらの重合体セグメントは単独ないし２種以上を用いることができる。
【００５７】
前記相溶化剤（Ｃ）は、エチレン−酢酸ビニル共重合体、エチレン−（メタ）アクリル酸エステル共重合体、スチレン−（メタ）アクリル酸エステル共重合体、及びスチレン−酢酸ビニル共重合体からなる群より選ばれる少なくとも１種であることが、前記フッ素系樹脂（Ａ）と前記スチレン系熱可塑性エラストマー（Ｂ）との相溶性を向上する観点から特に好ましい。
【００５８】
なお、相溶化剤（Ｃ）は、前記フッ素系樹脂（Ａ）に親和性を有するセグメント（ｘ）と、前記スチレン系熱可塑性エラストマー（Ｂ）に親和性を有するセグメント（ｙ）を有していれば、前述した、ポリ酢酸ビニル系セグメント、ポリ（メタ）アクリル酸エステル系セグメント、ポリオレフィン系セグメント、及びポリスチレン系セグメント以外のセグメント（ｘ）及びセグメント（ｙ）で構成されても良く、セグメント（ｘ）及びセグメント（ｙ）の他にも、前記相溶化剤（Ｃ）の効果を損なわない範囲において、他のセグメントが共重合体の成分として含まれていてもよい。そのような相溶化剤（Ｃ）としては例えば、エチレン−一酸化炭素−酢酸ビニル共重合体、エチレン−エチルアクリレート−無水マレイン酸共重合体などが挙げられる。
【００５９】
本発明において、前記フッ素系樹脂（Ａ）と前記スチレン系熱可塑性エラストマー（Ｂ）と前記相溶化剤（Ｃ）の混合樹脂組成比（Ａ）／（Ｂ）／（Ｃ）が、４５質量％〜９８質量％／１質量％〜４５質量％／１質量％〜３０質量％（ただし（Ａ）と（Ｂ）と（Ｃ）の合計質量％を１００質量％とする。）であることが重要である。
一般に、フッ素系樹脂の密度は、１．５ｇ／ｃｍ３以上と非常に大きいため、前記混合樹脂中の前記スチレン系熱可塑性エラストマー（Ｂ）の混合樹脂組成比が４５質量％を超える場合、前記フッ素系樹脂（Ａ）の体積に対して、前記スチレン系熱可塑性エラストマー（Ｂ）の体積が大きくなり、形成される樹脂組成物のマトリックスがスチレン系熱可塑性エラストマーとなり、多孔構造が形成しにくくなると共に、耐熱性が著しく低下するおそれがある。
また、前記混合樹脂中の前記スチレン系熱可塑性エラストマー（Ｂ）の混合樹脂組成比が１質量％未満の場合、前記フッ素系樹脂（Ａ）と前記スチレン系熱可塑性エラストマー（Ｂ）との界面における多孔化が形成し難いおそれがある。
また、前記混合樹脂中の前記相溶化剤（Ｃ）の混合樹脂組成比が３０質量％を超える場合、相溶化剤（Ｃ）が、形成される樹脂組成物のドメインの主成分となりやすくなり、前記フッ素系樹脂（Ａ）と前記スチレン系熱可塑性エラストマー（Ｂ）との界面における多孔化が形成し難いおそれがある。
また、前記混合樹脂中の前記相溶化剤（Ｃ）の混合樹脂組成比が１質量％未満の場合、前記フッ素系樹脂（Ａ）と前記スチレン系熱可塑性エラストマー（Ｂ）との相溶性を向上する効果を十分に発揮できない恐れがある。
そのため、前記フッ素系樹脂（Ａ）と前記スチレン系熱可塑性エラストマー（Ｂ）と前記相溶化剤（Ｃ）の混合樹脂組成比（Ａ）／（Ｂ）／（Ｃ）が、５０質量％〜９２質量％／５質量％〜４０質量％／３質量％〜２０質量％（ただし（Ａ）と（Ｂ）と（Ｃ）の合計質量％を１００質量％とする。）であること好ましく、（Ａ）／（Ｂ）／（Ｃ）が、５５質量％〜８５質量％／１０質量％〜４０質量％／５質量％〜１５質量％（ただし（Ａ）と（Ｂ）と（Ｃ）の合計質量％を１００質量％とする。）であることより好ましい。
【００６０】
＜その他の成分＞
本多孔体を構成する樹脂組成物には、本発明の効果を損なわない範囲において、前記のフッ素系樹脂（Ａ）、スチレン系熱可塑性エラストマー（Ｂ）、及び、相溶化剤（Ｃ）以外の成分、例えば上記（Ａ）、（Ｂ）、（Ｃ）以外の他の樹脂を含有することを許容することができる。他の樹脂としては、ポリ塩化ビニル系樹脂、ポリ塩化ビニリデン系樹脂、塩素化ポリエチレン系樹脂、ポリエステル系樹脂、ポリカーボネート系樹脂、ポリアミド系樹脂、ポリアセタール系樹脂、ポリメチルペンテン系樹脂、ポリビニルアルコール系樹脂、環状オレフィン系樹脂、ポリ乳酸系樹脂、ポリブチレンサクシネート系樹脂、ポリアクリロニトリル系樹脂、ポリエチレンオキサイド系樹脂、セルロース系樹脂、ポリイミド系樹脂、ポリウレタン系樹脂、ポリフェニレンスルフィド系樹脂、ポリフェニレンエーテル系樹脂、ポリビニルアセタール系樹脂、ポリブタジエン系樹脂、ポリブテン系樹脂、ポリアミドイミド系樹脂、ポリアミドビスマレイミド系樹脂、ポリアリレート系樹脂、ポリエーテルイミド系樹脂、ポリエーテルエーテルケトン系樹脂、ポリエーテルケトン系樹脂、ポリエーテルスルホン系樹脂、ポリケトン系樹脂、ポリサルフォン系樹脂、アラミド系樹脂等が挙げられる。また、スチレン系熱可塑性エラストマー（Ｂ）以外の熱可塑性エラストマーが含有されていてもよく、含有し得る他の熱可塑性エラストマーとしては、例えば、ポリアミド系熱可塑性エラストマー、エステル系熱可塑性エラストマー、オレフィン系熱可塑性エラストマー、ウレタン系熱可塑性エラストマー、動的加硫系熱可塑性エラストマー、塩化ビニル系熱可塑性エラストマーや、アクリル系熱可塑性エラストマー、ポリ乳酸系熱可塑性エラストマー、フッ素系熱可塑性エラストマー、シリコーン系熱可塑性エラストマー、アイオノマー、及び、これらのブレンドやアロイ、変性物、動的架橋物、ブロック共重合体、グラフト共重合体、ランダム共重合体、コアシェル型多層構造ゴムなどが挙げられる。
【００６１】
また、前記樹脂組成物には、前述した成分のほか、本発明の効果を著しく阻害しない範囲内で、成形加工性、生産性および多孔性フィルムの諸物性を改良・調整する目的で、一般に樹脂組成物に添加される添加剤を適宜添加できる。前記添加剤としては、フィルムの端部のトリミングロス等から発生するリサイクル樹脂や、シリカ、タルク、カオリン、炭酸カルシウム等の無機粒子、酸化チタン、カーボンブラック等の顔料、難燃剤、耐候性安定剤、耐熱安定剤、帯電防止剤、溶融粘度改良剤、架橋剤、滑剤、核剤、可塑剤、老化防止剤、酸化防止剤、光安定剤、紫外線吸収剤、中和剤、防曇剤、アンチブロッキング剤、スリップ剤、着色剤などの添加剤が挙げられる。
【００６２】
＜本多孔体＞
本多孔体は、フッ素系樹脂（Ａ）を主成分とし、かつ、スチレン系熱可塑性エラストマー（Ｂ）、及び、相溶化剤（Ｃ）を含有する樹脂組成物からなる多孔層を少なくとも一層有し、当該多孔層が、少なくとも一軸方向に延伸されることにより多孔化された層である。
【００６３】
本多孔体の形状としては特に制限はないが、シート状物、又は繊維状物、又は中空状物が挙げられる。「シート状物」とは、厚い（ｍｍオーダー）プレートから薄い（μｍオーダー）フィルムまでを含み、また、「繊維状物」とは、太いロッドから細い糸までを含み、また「中空状物」とは、太いパイプから細いチューブ、中空繊維、インフレーションフィルム等を意味する。勿論、インフレーションフィルムをカットしたシート状物を含むことは言うまでもない。
【００６４】
本多孔体は、前記樹脂組成物からなる多孔層を少なくとも一層有していればよい。すなわち、本多孔体は前記樹脂組成物からなる多孔層のみで形成しても良く、本多孔体の特徴を阻害しない範囲で、他の多孔層と積層して形成しても良い。
また、本多孔体がシート状物の場合は、シート状物の厚み方向に積層された積層シート状多孔体でもよく、繊維状物の場合は、いわゆる芯鞘構造状多孔体でもよく、中空状の場合は、中空体の径方向に積層された多孔体でもよい。
特に、本多孔体を電池用セパレータとして用いる場合、シート状物が好ましい。さらに、前記樹脂組成物からなる多孔層を、電池用セパレータとして一般的に用いられているポリオレフィン系樹脂多孔膜と積層させて本多孔体を形成してもよく、その場合、前記樹脂組成物からなる多孔層は本多孔体の最表層に配置されることが好ましい。
【００６５】
さらに、本多孔体において前記樹脂組成物からなる層は、少なくとも一軸方向に延伸されてなることが重要である。前記樹脂組成物からなる層が少なくとも一軸方向、好ましくは二軸方向に延伸されてなることによって、当該層が多孔化し、本多孔体が優れた透気特性を有することとなる。
【００６６】
本多孔体を電池用セパレータとして用いる場合、シート状物としての多孔体の厚みは、５μｍ〜１２０μｍが好ましく、１０μｍ〜１００μｍがより好ましく、１５μｍ〜８０μｍがさらに好ましい。電池用セパレータとして使用する場合、厚みが５μｍ以上であれば、実質的に必要な電気絶縁性を得ることができ、例えば大きな電圧がかかった場合にも短絡しにくく安全性に優れる。
また、厚みが１２０μｍ以下であれば、多孔性フィルムの電気抵抗を小さくできるので電池の性能を十分に確保することができる。
【００６７】
本多孔体の透気度の上限は１００００秒／１００ｍＬ以下が好ましく、５０００秒／１００ｍＬ以下がより好ましく、３０００秒／１００ｍＬ以下がさらに好ましい。透気度が１００００秒／１００ｍＬ以下であれば、多孔体に連通性があることを示し、優れた透気性能を示すことができるため好ましい。透気度は厚み方向の空気の通り抜け難さを表し、具体的には１００ｍＬの空気が当該多孔体を通過するのに必要な秒数で表現されている。そのため、数値が小さい方が通り抜け易く、数値が大きい方が通り抜け難いことを意味する。すなわち、その数値が小さい方が厚み方向の連通性が良いことを意味し、その数値が大きい方が厚み方向の連通性が悪いことを意味する。連通性とは厚み方向の孔のつながり度合いである。本多孔体の透気度が低ければ様々な用途に使用することができる。例えば電池用セパレータとして使用した場合、透気度が低いということはイオンの移動が容易であることを意味し、電池性能に優れるため好ましい。
また、本多孔体の透気度の下限は、均一かつ微細な多孔構造を有する点を踏まえて、５０秒／１００ｍＬ以上が好ましい。
透気度は後述の実施例の項に測定方法が記載されている。
【００６８】
本多孔体の空孔率は２５％以上が好ましく、３０％以上がより好ましく、４０％以上が更に好ましい。空孔率が２５％以上であれば、連通性を確保し透気特性に優れた多孔性フィルムとすることができる。
一方、空孔率の上限については８０％以下が好ましく、７５％以下がより好ましく、７０％以下が更に好ましい。空孔率が８０％以下であれば、微細孔が増えすぎて本多孔体の強度が低下する問題もなくなり、ハンドリングの観点からも好ましい。
なお、空孔率は後述の実施例の項に測定方法が記載されている。
【００６９】
＜本多孔体の製造方法＞
次に、本多孔体の製造方法について説明する。上記の通り、本多孔体においては、フッ素系樹脂（Ａ）を主成分とし、かつ、スチレン系熱可塑性エラストマー（Ｂ）、及び、相溶化剤（Ｃ）を含有する樹脂組成物からなる層が、少なくとも一軸方向に延伸されることにより多孔化されてなることが重要である。
より具体的には、本多孔体は、前記樹脂組成物を（ａ）溶融押出し、前記樹脂組成物からなる層を少なくとも一層有するシート状物、又は繊維状物、又は中空状物に、冷却固化し成形する工程と、（ｂ）前記工程（ａ）で成形した該シート状物、又は繊維状物、又は中空状物を、−２０℃以上９０℃以下の温度で延伸する工程と、（ｃ）前記工程（ｂ）で延伸した該シート状物、又は繊維状物、又は中空状物を、さらに１００℃以上１６０℃以下の温度で延伸する工程と、を含む経由して製造されることが好ましい。
【００７０】
［工程（ａ）］
前記樹脂組成物を溶融押出し、前記樹脂組成物からなる実質的に無孔状の層を少なくとも一層有するシート状物、又は繊維状物、又は中空状物に、冷却固化し成形する方法としては特に限定されず、公知の方法を用いてよいが、例えば押出機を用いて前記樹脂組成物を溶融押出し、Ｔダイ、丸ダイ、ノズル、中空ノズル等の賦形設備より押出し、キャストロール（冷却ロール）や、空冷、水冷等の設備で冷却固化するという方法が挙げられる。また、インフレーション法や、チューブラー法により製造した膜状物を切り開いて平面状とする方法も適用できる。
なお、「実質的に無孔状の層」とは、前記樹脂組成物を溶融押出し、冷却固化し成形する工程において、意図的に当該層に空孔を設けないことを意味し、当該工程における不測の要因で意図せず微細なピンホールが生じている場合も含むことを意味する。
【００７１】
前記樹脂組成物の溶融押出において、押出加工温度は樹脂組成物の流動特性や成形性等によって適宜調整されるが、前記フッ素系樹脂（Ａ）がポリフッ化ビニリデン系樹脂である場合、概ね１８０〜２５０℃が好ましく、１９０〜２４０℃がより好ましく、２００〜２３０℃が更に好ましい。前記フッ素系樹脂（Ａ）がポリテトラフルオロエチレン系樹脂である場合、概ね２４０〜４００℃が好ましく、２５０〜３９０℃がより好ましく、２５０〜３８０℃が更に好ましい。押出加工温度が上記下限以上の場合、溶融樹脂の粘度が十分に低く成形性に優れ生産性が向上することから好ましい。一方、押出加工温度を上記上限以下にすることにより、樹脂組成物の劣化、ひいては得られる本多孔体の機械的強度の低下を抑制できる。
また、冷却固化温度、例えばキャストロールの冷却固化温度は好ましくは２０〜１６０℃、より好ましくは４０〜１４０℃、更に好ましくは５０〜１３０℃である。冷却固化温度を上記下限以上とすることで、前記フッ素系樹脂（Ａ）の結晶化を促進し、前記スチレン系熱可塑性エラストマー（Ｂ）との弾性率差が生じやすく、延伸時において多孔体を形成しやすいために好ましい。また、上記上限以下とすることで押出された溶融樹脂がキャストロールへ粘着し巻き付いてしまうなどのトラブルが起こりにくく、効率よく成形することが可能であるので好ましい。
【００７２】
［工程（ｂ）］
工程（ｂ）では、工程（ａ）により得られたシート状物、又は繊維状物、又は中空状物を−２０℃以上９０℃以下の温度で延伸する（以下、この工程（ｂ）を「低温延伸工程」と称す場合がある。）。工程（ｂ）における延伸方法については、ロール延伸法、圧延法、テンター延伸法、同時二軸延伸法などの手法があり、これらは単独で行っても２つ以上組み合わせて行ってもよい。中でも、生産性の観点から、工程（ａ）における流れ方向（即ち、押出方向ないしは引き取り方向、以下「縦方向」又は「ＭＤ」と称す場合がある。）への延伸が好ましく、前記樹脂組成物内の前記スチレン系熱可塑性エラストマー（Ｂ）への応力集中をさせる観点から、延伸速度を上げやすいロール延伸法が好ましい。
【００７３】
ここで、−２０℃以上の温度で延伸することで、延伸雰囲気下を−２０℃未満の温度にするための特殊な設備が不要であるため、生産上好ましい。また延伸雰囲気下におけるフッ素系樹脂（Ａ）の弾性率が高くなりすぎず、延伸に対して変形が追随でき、破断するおそれが小さい。一方、９０℃以下の温度で延伸することで、フッ素系樹脂（Ａ）の弾性率が低くなりすぎず、スチレン系熱可塑性エラストマー（Ｂ）への応力集中が適度に発現し、前記樹脂組成物からなる層を容易に多孔化することができる。低温延伸工程における温度は、特に０℃以上７０℃以下であることが好ましい。
【００７４】
また、この低温延伸工程における延伸倍率は特に制限はないが１．１５倍以上、４．００倍以下、特に１．２５倍以上、３．００倍以下であることが好ましい。延伸倍率が上記下限以上であると、マトリックス／ドメインの界面に応力が集中し、変形に伴う界面の剥離により、多孔構造を形成しやすく、上記上限以下であると、形成された多孔構造が過度の変形により閉塞されることがないため、好ましい。
【００７５】
［工程（ｃ）］
工程（ｃ）では、工程（ｂ）により得られた前記樹脂組成物からなる多孔性層を１００℃以上１６０℃以下の温度でさらに延伸する（以下、この工程（ｃ）を「高温延伸工程」と称す場合がある。）。工程（ｃ）における延伸方法については、上述の工程（ｂ）と同様の方法を採用することができるが、中でも、ロール延伸法や、テンター延伸法が好ましく、特に、工程（ｂ）により形成された孔を拡張する観点から、ロール延伸法により、さらに流れ方向（縦方向）へ延伸することが好ましい。
ここで、１００℃以上の温度で延伸することで、工程（ｂ）で形成された孔を伸長し、孔径を拡大できる。一方、１６０℃以下の温度で延伸することで、工程（ｂ）で形成された孔の閉塞を抑制することができる。高温延伸工程における温度は、特に１１０℃以上１５０℃以下であることが好ましい。
【００７６】
また、この高温延伸工程における延伸倍率は特に制限はないが１．２５倍以上、６．００倍以下、特に１．４０倍以上、５．００倍以下であることが好ましい。さらに、低温延伸工程と高温延伸工程とを合わせた延伸倍率として、１．４倍以上、２４倍以下、特に１．７５倍以上、１５倍以下あることが好ましい。延伸倍率が上記下限以上であると、孔径の拡張や多孔構造の保持を行いやすく、上記上限以下であると、孔の閉塞を抑制することができ、好ましい。
【００７７】
本多孔体の製造方法において、前記各工程は、（ａ）、（ｂ）、（ｃ）の順に連続していること、特に工程（ｂ）の後に工程（ｃ）を行うことによって、前記スチレン系熱可塑性エラストマー（Ｂ）が延伸時に伸長しすぎることなく、前記樹脂組成物からなる層を容易に多孔化することができる。仮に、工程の順序が、（ａ）、（ｃ）、（ｂ）の順に経由して行われる場合、前記スチレン系熱可塑性エラストマー（Ｂ）が、工程（ｃ）により伸長してしまい、応力を受ける界面の断面積が小さい為、多孔化が困難となるため好ましくない。これは、前述した、工程（ａ）において、ドメインが流れ方向に伸長した状態と同じである。なお、本多孔体の製造方法は、（ａ）、（ｂ）、（ｃ）の順に各工程を行えばよく、（ａ）、（ｂ）、（ｃ）の各工程の間にそれ以外の工程を含んでも良い。また、工程（ｃ）の後にそれ以外の工程を含んでも良い。
【００７８】
具体的には、工程（ｃ）の後に、寸法安定性向上の観点から、熱処理を行うことが好ましい。また、さらなる孔の拡張の目的で、工程（ｃ）の後に、テンター延伸法等により縦方向と直交する方向（以下、「横方向」又は「ＴＤ」と称す場合がある。）に延伸（横延伸）することも好ましい。さらに、テンター延伸法等により横延伸した後、寸法安定性向上の観点から、熱処理を行うことも好ましい。また、さらなる寸法安定性の観点から、得られた多孔体を電子線架橋等により架橋させても良いし、後述するように他の多孔層等と積層する場合に密着性を向上する観点から、得られた多孔体にコロナ放電処理、プラズマ処理等を施して表面処理を行っても良い。
【００７９】
工程（ｃ）の後に横延伸を行う場合、その横延伸工程における温度は１００℃以上１６０℃以下、特に１１０℃以上１５０℃以下であることが、孔径の更なる拡張と孔の閉塞抑制の点において好ましい。また、その際の延伸倍率は、孔径の更なる拡張と孔の閉塞抑制の点において、１．２５倍以上、６．００倍以下、特に１．４０倍以上、５．００倍以下であることが好ましい。
また、工程（ｃ）の後に熱処理を行う場合、熱処理工程における温度は１２０℃以上２００℃以下、特に１４０℃以上１８０℃以下であることが寸法安定性の点において好ましい。
【００８０】
また、前記樹脂組成物からなる多孔層以外の他の多孔層を有する本多孔体とする場合、前記工程（ａ）において、前記フッ素系樹脂（Ａ）を主成分とし、かつ、前記スチレン系熱可塑性エラストマー（Ｂ）、及び、前記相溶化剤（Ｃ）を含有する樹脂組成物からなると、他の多孔層を構成する組成物の層とを、共押出法やラミネート法などによって積層し、実質的に無孔状の積層体を作製した後、工程（ｂ）及び工程（ｃ）において延伸して多孔化することにより本多孔体を製造しても良く、前記フッ素系樹脂（Ａ）を主成分とし、かつ、前記スチレン系熱可塑性エラストマー（Ｂ）、及び、前記相溶化剤（Ｃ）を含有する樹脂組成物からなる層を、前記工程（ａ）〜（ｃ）を経て多孔化した後、他の多孔層とラミネート法やコーティング法などによって積層して、本多孔体を製造しても良い。
【００８１】
＜電池＞
続いて、本多孔体を電池用セパレータとして収容している電池の一例として、非水電解液二次電池について、図１を参照して説明する。
正極板２１、負極板２２の両極は電池用セパレータ１０を介して互いに重なるようにして渦巻き状に捲回し、巻き止めテープで外側を止めて捲回体とする。
前記捲回工程について詳しく説明する。電池用セパレータの片端をピンのスリット部の間に通し、ピンを少しだけ回転させて電池用セパレータの一端をピンに巻きつけておく。この時、ピンの表面と電池用セパレータの被覆層とが接触している。その後、電池用セパレータを間に挟むようにして正極と負極を配置し、捲回機によってピンを回転させて、正負極と電池用セパレータを捲回する。捲回後、ピンは捲回物から引き抜かれる。
【００８２】
前記正極板２１、電池用セパレータ１０および負極板２２を一体的に巻き付けた捲回体を有底円筒状の電池ケース内に収容し、正極および負極のリード体２４、２５と溶接する。ついで、前記電解質を電池缶内に注入し、電池用セパレータ１０などに十分に電解質が浸透した後、電池缶の開口周縁にガスケット２６を介して正極蓋２７を封口し、予備充電、エージングを行い、筒型の非水電解液二次電池を作製する。
【００８３】
電解液としては、リチウム塩を電解液とし、これを有機溶媒に溶解した電解液が用いられる。有機溶媒としては特に限定されるものではないが、例えばプロピレンカーボネート、エチレンカーボネート、ブチレンカーボネート、γ−ブチロラクトン、γ−バレロラクトン、ジメチルカーボネート、プロピオン酸メチルもしくは酢酸ブチルなどのエステル類、アセトニトリル等のニトリル類、１，２−ジメトキシエタン、１，２−ジメトキシメタン、ジメトキシプロパン、１，３−ジオキソラン、テトラヒドロフラン、２−メチルテトラヒドロフランもしくは４−メチル−１，３−ジオキソランなどのエーテル類、またはスルホランなどが挙げられ、これらを単独でまたは二種類以上を混合して用いることができる。なかでも、エチレンカーボネート１質量部に対してメチルエチルカーボネートを２質量部混合した溶媒中に六フッ化リン酸リチウム（ＬｉＰＦ６）を１．０ｍｏｌ／Ｌの割合で溶解した電解液が好ましい。
【００８４】
負極としてはアルカリ金属またはアルカリ金属を含む化合物をステンレス鋼製網などの集電材料と一体化させたものが用いられる。前記アルカリ金属としては、例えばリチウム、ナトリウムまたはカリウムなどが挙げられる。前記アルカリ金属を含む化合物としては、例えばアルカリ金属とアルミニウム、鉛、インジウム、カリウム、カドミウム、スズもしくはマグネシウムなどとの合金、さらにはアルカリ金属と炭素材料との化合物、低電位のアルカリ金属と金属酸化物もしくは硫化物との化合物などが挙げられる。負極に炭素材料を用いる場合、炭素材料としてはリチウムイオンをドープ、脱ドープできるものであればよく、例えば黒鉛、熱分解炭素類、コークス類、ガラス状炭素類、有機高分子化合物の焼成体、メソカーボンマイクロビーズ、炭素繊維、活性炭などを用いることができる。
【００８５】
正極としては、リチウムコバルト酸化物、リチウムニッケル酸化物、リチウムマンガン酸化物、二酸化マンガン、五酸化バナジウムもしくはクロム酸化物などの金属酸化物、二硫化モリブデンなどの金属硫化物などが活物質として用いられ、これらの正極活物質に導電助剤やポリテトラフルオロエチレンなどの結着剤などを適宜添加した合剤を、ステンレス鋼製網などの集電材料を芯材として成形体に仕上げたものが用いられる。
【実施例】
【００８６】
次に、実施例および比較例を示し、本多孔体について更に詳細に説明するが、本発明はこれらに限定されるものではない。なお、本多孔体の実施形態として、シート状物に賦形した。以下、本多孔体を多孔性フィルムと呼ぶ。また、多孔性フィルムの引き取り（流れ）方向を「ＭＤ」方向、その直角方向を「ＴＤ」方向と記載する。
【００８７】
（１）スチレン含有量
実施例、比較例で使用したスチレン系熱可塑性エラストマーについて、ＮＭＲを用いて組成分析を行い、スチレン含有量を算出した。また、後述の相溶化剤（Ｃ−１）についても同様に組成分析を行い、スチレン含有量とメタクリル酸メチル含有量を算出し、質量比率を求めた。
【００８８】
（２）ＭＦＲ
実施例、比較例で使用したフッ素系樹脂、及び、スチレン系熱可塑性エラストマーに関して、温度２３０℃、荷重２．１６ｋｇの条件下でＭＦＲを測定した。
【００８９】
（３）分子量、分子量分布
実施例、比較例で使用したスチレン系熱可塑性エラストマーをクロロホルムに溶解した後、ＧＰＣを用いて重量平均分子量Ｍｗ、数平均分子量Ｍｎ、及び、分子量分布Ｍｗ／Ｍｎを測定、算出した。分子量の算出は、ポリスチレン標準サンプルの分子量を検量線に用いて行った。
【００９０】
（４）厚み
得られた多孔性フィルムについて、１／１０００ｍｍのダイヤルゲージを用いて、面内を不特定に５ヶ所測定しその平均を厚みとした。
【００９１】
（５）透気度
得られた多孔性フィルムから直径４０ｍｍの大きさで円状にサンプルを切り出し、ＪＩＳ  Ｐ８１１７（２００９年）に準拠して透気度（秒／１００ｍＬ）を測定した。
【００９２】
（６）空孔率
得られた多孔性フィルムの実質量Ｗ１を測定し、樹脂組成物の密度と厚みから空孔率０％の場合の質量Ｗ０を計算し、それらの値から下記式に基づき算出した。
空孔率（％）＝{（Ｗ０−Ｗ１）／Ｗ０}×１００
【００９３】
実施例、比較例で使用した原材料は以下の通りである。
【００９４】
（フッ素系樹脂）
・Ａ−１；ポリフッ化ビニリデン（グレード名；ＫＹＮＡＲ７１０、アルケマ株式会社製、融点；１７０℃、ＭＦＲ；９ｇ／１０分）
【００９５】
（スチレン系熱可塑性エラストマー）
・Ｂ−１；スチレン系熱可塑性エラストマー（スチレン−エチレン−プロピレン−スチレン共重合体、グレード名；ＳＥＰＴＯＮ２００６、株式会社クラレ製、スチレン含有量；３５質量％、ＭＦＲ；流動せず、重量平均分子量Ｍｗ；２７１，０００、分子量分布Ｍｗ／Ｍｎ；１．０９）
・Ｂ−２；スチレン系熱可塑性エラストマー（スチレン−エチレン−ブチレン−スチレン共重合体、グレード名；ＳＥＰＴＯＮ８００６、株式会社クラレ製、スチレン含有量；３３質量％、ＭＦＲ；流動せず、重量平均分子量Ｍｗ；２８５，０００、分子量分布Ｍｗ／Ｍｎ；１．１１）
【００９６】
（相溶化剤）
・Ｃ−１；スチレン−メタクリル酸メチル共重合体（グレード名；セビアンＭＡＳ３０Ｆ、セグメントの質量比率；スチレン／メタクリル酸メチル＝４０質量％／６０質量％、ダイセルポリマー株式会社製）
・Ｃ−２；スチレン−酢酸ビニル共重合体（グレード名；モディパーＳＶ１０Ｂ、セグメントの質量比率；スチレン／酢酸ビニル＝９０質量％／１０質量％、日油株式会社製）
・Ｃ−３；スチレン−酢酸ビニル共重合体（グレード名；モディパーＳＶ３０Ｂ、セグメントの質量比率；スチレン／酢酸ビニル＝７０質量％／３０質量％、日油株式会社製）
・Ｃ−４；スチレン−酢酸ビニル共重合体（グレード名；モディパーＳ５０１、セグメントの質量比率；スチレン／酢酸ビニル＝５０質量％／５０質量％、日油株式会社製）
・Ｃ−５；エチレン−酢酸ビニル共重合体（グレード名；エバフレックスＥＶ２７０、セグメントの質量比率；エチレン／酢酸ビニル＝７２質量％／２８質量％、三井・デュポンポリケミカル株式会社製）
・Ｃ−６；エチレン−酢酸ビニル共重合体（グレード名；エバフレックスＥＶ４５ＬＸ、セグメントの質量比率；エチレン／酢酸ビニル＝５４質量％／４６質量％、三井・デュポンポリケミカル株式会社製）
・Ｃ−７；エチレン−酢酸ビニル共重合体（グレード名；レバプレン６００ＨＶ、セグメントの質量比率；エチレン／酢酸ビニル＝４０質量％／６０質量％、ランクセス株式会社製）
・Ｃ−８；エチレン−酢酸ビニル共重合体（グレード名；レバプレン７００ＨＶ、セグメントの質量比率；エチレン／酢酸ビニル＝３０質量％／７０質量％、ランクセス株式会社製）
・Ｃ−９；エチレン−酢酸ビニル共重合体（グレード名；レバプレン８００ＨＶ、セグメントの質量比率；エチレン／酢酸ビニル＝２０質量％／８０質量％、ランクセス株式会社製）
・Ｃ−１０；エチレン−酢酸ビニル共重合体（グレード名；レバプレン９００ＨＶ、セグメントの質量比率；エチレン／酢酸ビニル＝１０質量％／９０質量％、ランクセス株式会社製）
【００９７】
（実施例１）
フッ素系樹脂（Ａ−１）を６０質量％、スチレン系熱可塑性エラストマー（Ｂ−１）を３０質量％、相溶化剤（Ｃ−１）を１０質量％の割合で配合し、２軸押出機（スクリュー径２５ｍｍφ）に投入し、設定温度２００℃で溶融混練後、Ｔダイにてシート状に賦形した後、１００℃に設定したキャストロールにて冷却固化を行い、厚み１００μｍの未延伸シート状物を得た。
その後、得られた未延伸シート状物を、２０℃に設定したロール（Ｘ）と４０℃に設定したロール（Ｙ）間において、ドロー比５０％（延伸倍率１．５０倍）を掛けて低温延伸を行った。次いで、１１５℃に設定したロール（Ｐ）と１１５℃に設定したロール（Ｑ）間において、ドロー比２５％（延伸倍率１．２５倍）を掛けて高温延伸を行い、ＭＤ延伸多孔フィルムを得た。
次いで、得られたＭＤ延伸多孔フィルムを、京都機械社製フィルムテンター設備にて、予熱温度１４５℃、予熱時間１２秒間で予熱した後、延伸温度１４５℃、延伸時間６秒間で２．１倍横方向に延伸した後、１６０℃で１８秒間熱処理を行い、二軸延伸多孔フィルムを得た。得られたフィルムの評価結果を表１にまとめた。
【００９８】
（実施例２）
実施例１の配合を、フッ素系樹脂（Ａ−１）を５０質量％、スチレン系熱可塑性エラストマー（Ｂ−１）を３０質量％、相溶化剤（Ｃ−１）を２０質量％の割合に変更した以外は、実施例１と同様の条件で、二軸延伸多孔フィルムを得た。得られたフィルムの評価結果を表１にまとめた。
【００９９】
（実施例３）
フッ素系樹脂（Ａ−１）を６４質量％、スチレン系熱可塑性エラストマー（Ｂ−１）を２７質量％、相溶化剤（Ｃ−２）を９質量％の割合で配合し、２軸押出機（スクリュー径２５ｍｍφ）に投入し、設定温度２００℃で溶融混練後、Ｔダイにてシート状に賦形した後、１００℃に設定したキャストロールにて冷却固化を行い、厚み１５０μｍの未延伸シート状物を得た。
その後、得られた未延伸シート状物を、２０℃に設定したロール（Ｘ）と４０℃に設定したロール（Ｙ）間において、ドロー比５０％（延伸倍率１．５０倍）を掛けて低温延伸を行った。次いで、１１５℃に設定したロール（Ｐ）と１１５℃に設定したロール（Ｑ）間において、ドロー比５０％（延伸倍率１．５０倍）を掛けて高温延伸を行い、ＭＤ延伸多孔フィルムを得た。
次いで、得られたＭＤ延伸多孔フィルムを、京都機械社製フィルムテンター設備にて、予熱温度１４５℃、予熱時間１２秒間で予熱した後、延伸温度１４５℃、延伸時間６秒間で２．１倍横方向に延伸した後、１６０℃で１８秒間熱処理を行い、二軸延伸多孔フィルムを得た。得られたフィルムの評価結果を表１にまとめた。
【０１００】
（実施例４）
実施例３の配合を、フッ素系樹脂（Ａ−１）を６４質量％、スチレン系熱可塑性エラストマー（Ｂ−１）を２７質量％、相溶化剤（Ｃ−３）を９質量％の割合に変更した以外は、実施例３と同様の条件で、二軸延伸多孔フィルムを得た。得られたフィルムの評価結果を表１にまとめた。
【０１０１】
（実施例５）
実施例３の配合を、フッ素系樹脂（Ａ−１）を６４質量％、スチレン系熱可塑性エラストマー（Ｂ−１）を２７質量％、相溶化剤（Ｃ−４）を９質量％の割合に変更した以外は、実施例３と同様の条件で、二軸延伸多孔フィルムを得た。得られたフィルムの評価結果を表１にまとめた。
【０１０２】
（実施例６）
フッ素系樹脂（Ａ−１）を６４質量％、スチレン系熱可塑性エラストマー（Ｂ−１）を２７質量％、相溶化剤（Ｃ−５）を９質量％の割合で配合し、２軸押出機（スクリュー径２５ｍｍφ）に投入し、設定温度２００℃で溶融混練後、Ｔダイにてシート状に賦形した後、１００℃に設定したキャストロールにて冷却固化を行い、厚み１５０μｍの未延伸シート状物を得た。
その後、得られた未延伸シート状物を、２０℃に設定したロール（Ｘ）と４０℃に設定したロール（Ｙ）間において、ドロー比２５％（延伸倍率１．２５倍）を掛けて低温延伸を行った。次いで、１１５℃に設定したロール（Ｐ）と１１５℃に設定したロール（Ｑ）間において、ドロー比１００％（延伸倍率２．００倍）を掛けて高温延伸を行い、ＭＤ延伸多孔フィルムを得た。得られたフィルムの評価結果を表２にまとめた。
【０１０３】
（実施例７）
フッ素系樹脂（Ａ−１）を６４質量％、スチレン系熱可塑性エラストマー（Ｂ−１）を２７質量％、相溶化剤（Ｃ−６）を９質量％の割合で配合し、２軸押出機（スクリュー径２５ｍｍφ）に投入し、設定温度２００℃で溶融混練後、Ｔダイにてシート状に賦形した後、１００℃に設定したキャストロールにて冷却固化を行い、厚み１５０μｍの未延伸シート状物を得た。
その後、得られた未延伸シート状物を、２０℃に設定したロール（Ｘ）と４０℃に設定したロール（Ｙ）間において、ドロー比５２％（延伸倍率１．５２倍）を掛けて低温延伸を行った。次いで、１１５℃に設定したロール（Ｐ）と１１５℃に設定したロール（Ｑ）間において、ドロー比１６３％（延伸倍率２．６３倍）を掛けて高温延伸を行い、ＭＤ延伸多孔フィルムを得た。得られたフィルムの評価結果を表２にまとめた。
【０１０４】
（実施例８）
フッ素系樹脂（Ａ−１）を６４質量％、スチレン系熱可塑性エラストマー（Ｂ−１）を２７質量％、相溶化剤（Ｃ−８）を９質量％の割合で配合し、２軸押出機（スクリュー径２５ｍｍφ）に投入し、設定温度２００℃で溶融混練後、Ｔダイにてシート状に賦形した後、１００℃に設定したキャストロールにて冷却固化を行い、厚み１５０μｍの未延伸シート状物を得た。
その後、得られた未延伸シート状物を、２０℃に設定したロール（Ｘ）と４０℃に設定したロール（Ｙ）間において、ドロー比５０％（延伸倍率１．５０倍）を掛けて低温延伸を行った。次いで、１１５℃に設定したロール（Ｐ）と１１５℃に設定したロール（Ｑ）間において、ドロー比５０％（延伸倍率１．５０倍）を掛けて高温延伸を行い、ＭＤ延伸多孔フィルムを得た。得られたフィルムの評価結果を表２にまとめた。
【０１０５】
（実施例９）
実施例８で得られたＭＤ延伸多孔フィルムを、京都機械社製フィルムテンター設備にて、予熱温度１４５℃、予熱時間１２秒間で予熱した後、延伸温度１４５℃、延伸時間６秒間で２．１倍横方向に延伸した後、１６０℃で１８秒間熱処理を行い、二軸延伸多孔フィルムを得た。得られたフィルムの評価結果を表１にまとめた。
【０１０６】
（実施例１０）
実施例３の配合を、フッ素系樹脂（Ａ−１）を６４質量％、スチレン系熱可塑性エラストマー（Ｂ−１）を２７質量％、相溶化剤（Ｃ−９）を９質量％の割合に変更した以外は、実施例３と同様の条件で、二軸延伸多孔フィルムを得た。得られたフィルムの評価結果を表２にまとめた。
【０１０７】
（実施例１１）
実施例３の配合を、フッ素系樹脂（Ａ−１）を６４質量％、スチレン系熱可塑性エラストマー（Ｂ−１）を２７質量％、相溶化剤（Ｃ−１０）を９質量％の割合に変更した以外は、実施例３と同様の条件で、二軸延伸多孔フィルムを得た。得られたフィルムの評価結果を表２にまとめた。
【０１０８】
（実施例１２）
実施例３の配合を、フッ素系樹脂（Ａ−１）を７４質量％、スチレン系熱可塑性エラストマー（Ｂ−１）を１７質量％、相溶化剤（Ｃ−７）を９質量％の割合に変更した以外は、実施例３と同様の条件で、二軸延伸多孔フィルムを得た。得られたフィルムの評価結果を表３にまとめた。
【０１０９】
（実施例１３）
実施例３の配合を、フッ素系樹脂（Ａ−１）を６４質量％、スチレン系熱可塑性エラストマー（Ｂ−１）を２７質量％、相溶化剤（Ｃ−７）を９質量％の割合に変更した以外は、実施例３と同様の条件で、二軸延伸多孔フィルムを得た。得られたフィルムの評価結果を表３にまとめた。
【０１１０】
（実施例１４）
実施例３の配合を、フッ素系樹脂（Ａ−１）を５７質量％、スチレン系熱可塑性エラストマー（Ｂ−１）を２５質量％、相溶化剤（Ｃ−７）を１８質量％の割合に変更した以外は、実施例３と同様の条件で、二軸延伸多孔フィルムを得た。得られたフィルムの評価結果を表３にまとめた。
【０１１１】
（実施例１５）
実施例３の配合を、フッ素系樹脂（Ａ−１）を５０質量％、スチレン系熱可塑性エラストマー（Ｂ−１）を２３質量％、相溶化剤（Ｃ−７）を２７質量％の割合に変更した以外は、実施例３と同様の条件で、二軸延伸多孔フィルムを得た。得られたフィルムの評価結果を表３にまとめた。
【０１１２】
（実施例１６）
実施例３の配合を、フッ素系樹脂（Ａ−１）を６４質量％、スチレン系熱可塑性エラストマー（Ｂ−２）を２７質量％、相溶化剤（Ｃ−７）を９質量％の割合に変更した以外は、実施例３と同様の条件で、二軸延伸多孔フィルムを得た。得られたフィルムの評価結果を表３にまとめた。
【０１１３】
（比較例１）
スチレン系熱可塑性エラストマー、及び、相溶化剤を添加せず、フッ素系樹脂（Ａ−１）単体を、２軸押出機（スクリュー径２５ｍｍφ）に投入し、設定温度２００℃で溶融混練後、Ｔダイにてシート状に賦形した後、１００℃に設定したキャストロールにて冷却固化を行い、厚み１００μｍの未延伸シート状物を得た。
その後、得られた未延伸シート状物を、２０℃に設定したロール（Ｘ）と４０℃に設定したロール（Ｙ）間において、ドロー比５０％（延伸倍率１．５０倍）を掛けて低温延伸を行ったところ、表４に記載したようにフィルムが破断した。
【０１１４】
（比較例２）
比較例１で得られた未延伸シート状物を、２０℃に設定したロール（Ｘ）と４０℃に設定したロール（Ｙ）間において、ドロー比２５％（延伸倍率１．２５倍）を掛けて低温延伸を行った。次いで、１１５℃に設定したロール（Ｐ）と１１５℃に設定したロール（Ｑ）間において、ドロー比１００％（延伸倍率２．００倍）を掛けて高温延伸を行ったが、得られたＭＤ延伸フィルムは鱗状のムラが見られた。得られたフィルムの評価結果を表４にまとめた。
【０１１５】
（比較例３）
フッ素系樹脂（Ａ−１）を４０質量％、スチレン系熱可塑性エラストマー（Ｂ−１）を３０質量％、相溶化剤（Ｃ−１）を３０質量％の割合で配合し、２軸押出機（スクリュー径２５ｍｍφ）に投入し、設定温度２００℃で溶融混練後、Ｔダイにてシート状に賦形した後、１００℃に設定したキャストロールにて冷却固化を行い、厚み１００μｍの未延伸シート状物を得た。
その後、得られた未延伸シート状物を、２０℃に設定したロール（Ｘ）と４０℃に設定したロール（Ｙ）間において、ドロー比５０％（延伸倍率１．５０倍）を掛けて低温延伸を行ったところ、表４に記載したようにフィルムが破断した。
【０１１６】
（比較例４）
フッ素系樹脂（Ａ−１）を３０質量％、スチレン系熱可塑性エラストマー（Ｂ−１）を３０質量％、相溶化剤（Ｃ−１）を４０質量％の割合で配合し、２軸押出機（スクリュー径２５ｍｍφ）に投入し、設定温度２００℃で溶融混練後、Ｔダイにてシート状に賦形した後、１００℃に設定したキャストロールにて冷却固化を行い、厚み１００μｍの未延伸シート状物を得た。
その後、得られた未延伸シート状物を、２０℃に設定したロール（Ｘ）と４０℃に設定したロール（Ｙ）間において、ドロー比５０％（延伸倍率１．５０倍）を掛けて低温延伸を行ったところ、表４に記載したようにフィルムが破断した。
【０１１７】
（比較例５）
フッ素系樹脂（Ａ−１）を４１質量％、スチレン系熱可塑性エラストマー（Ｂ−１）を５０質量％、相溶化剤（Ｃ−７）を９質量％の割合で配合し、２軸押出機（スクリュー径２５ｍｍφ）に投入し、設定温度２００℃で溶融混練後、Ｔダイにてシート状に賦形しようとしたが、Ｔダイより吐出された溶融樹脂が流れにくく、キャストロールで引き取る際に、シートがちぎれてしまい、表４に記載したように未延伸シート状物が得られなかった。
【０１１８】
（参考例）
相溶化剤を添加せず、フッ素系樹脂（Ａ−１）を７０質量％、スチレン系熱可塑性エラストマー（Ｂ−１）を３０質量％の割合で配合し、２軸押出機（スクリュー径２５ｍｍφ）に投入し、設定温度２００℃で溶融混練後、Ｔダイにてシート状に賦形した後、１００℃に設定したキャストロールにて冷却固化を行い、厚み１００μｍの未延伸シート状物を得た。
その後、得られた未延伸シート状物を、２０℃に設定したロール（Ｘ）と４０℃に設定したロール（Ｙ）間において、ドロー比５０％（延伸倍率１．５０倍）を掛けて低温延伸を行った。次いで、１１５℃に設定したロール（Ｐ）と１１５℃に設定したロール（Ｑ）間において、ドロー比５０％（延伸倍率１．５０）を掛けて高温延伸を行い、ＭＤ延伸多孔フィルムを得た。
次いで、得られたＭＤ延伸多孔フィルムを、京都機械社製フィルムテンター設備にて、予熱温度１４５℃、予熱時間１２秒間で予熱した後、延伸温度１４５℃、延伸時間６秒間で２．１倍横方向に延伸した後、１６０℃で１８秒間熱処理を行い、二軸延伸多孔フィルムを得た。得られたフィルムの評価結果を表４にまとめた。
【０１１９】
【表１】
0006318997.tif 000002
【０１２０】
【表２】
0006318997.tif 000003
【０１２１】
【表３】
0006318997.tif 000004
【０１２２】
【表４】
0006318997.tif 000005
（注１）装置の測定限界が、９９９９９秒／１００ｍＬであり、実質的に連通孔を形成していない。
【０１２３】
表１、表２、表３より、実施例１〜１６で得られた本発明のフッ素系樹脂多孔体は、優れた透気性と高い空孔率を有することが分かる。
一方、フッ素系樹脂単体からなる比較例１では、フィルムが破断し、比較例２では、一部白化する箇所は見られるものの、鱗状のムラが生じる。すなわち、フッ素系樹脂単体では、低温延伸特性や多孔体の均一化に課題が残ることがわかった。
また、フッ素系樹脂とスチレン系熱可塑性エラストマーと相溶化剤の混合樹脂組成比において、本発明が規定するフッ素系樹脂の混合樹脂組成比率が逸脱した比較例３や、本発明が規定するフッ素系樹脂、及び、相溶化剤の混合樹脂組成比率が逸脱した比較例４にでは、フィルムが破断し、多孔フィルムが得られなかった。これは、未延伸シートを形成する樹脂組成物のマトリックスをフッ素系樹脂が構築するにあたり、フッ素系樹脂の混合樹脂組成比率が不十分であるためと考えられる。
さらに、フッ素系樹脂とスチレン系熱可塑性エラストマーと相溶化剤の混合樹脂組成比において、本発明が規定するフッ素系樹脂とスチレン系熱可塑性エラストマーの混合樹脂組成比率が逸脱した比較例５では、未延伸シート状物が得られなかった。これは、スチレン系熱可塑性エラストマーの重量比が４５質量％を超える為、スチレン系熱可塑性エラストマーが海島構造のマトリックスとして形成されることに起因すると考えられる。
他方、本発明が規定する相溶化剤を用いていない参考例では、非常に優れた透気性と高い空孔率を有している多孔フィルムが得られているものの、走査型電子顕微鏡（ＳＥＭ）によるＴＤ方向に切った断面の観察写真（図４）を、実施例５や実施例１３のＴＤ方向に切った断面の観察写真（図２、３）と比較すると粗大な多孔構造が形成されていることが観察された。
参考例の多孔フィルムは、非常に優れた透気性と高い空孔率を有することを求められる用途に適している。一方、本発明のフッ素系樹脂多孔体は、参考例の多孔フィルム程ではないが実用上優れた透気性を維持しつつ、特に均一かつ緻密な多孔構造を要求されるような用途に極めて有用である。
【産業上の利用可能性】
【０１２４】
本発明のフッ素系樹脂多孔体は、透気特性が要求される種々の用途に応用することができる。具体的には、電池用セパレータ、キャパシタ等の電子部品用セパレータ；使い捨て紙オムツ、生理用品等の体液吸収用パットもしくはベッドシーツ等の衛生材料；手術衣もしくは温湿布用基材等の医療用材料；ジャンパー、スポーツウエアもしくは雨着等の衣料用材料；水処理用中空糸膜；壁紙、屋根防水材、断熱材、吸音材等の建築用材料；乾燥剤；防湿剤；脱酸素剤；使い捨てカイロ；鮮度保持包装もしくは食品包装等の包装材料等の資材として極めて好適に使用できる。
【符号の説明】
【０１２５】
１０  電池用セパレータ
２０  二次電池
２１  正極板
２２  負極板
２４  正極リード体
２５  負極リード体
２６  ガスケット
２７  正極
【図１】
0006318997.tif 000006
【図２】
0006318997.tif 000007
【図３】
0006318997.tif 000008
【図４】
0006318997.tif 000009